(57)【要約】【課題】本発明の課題は、印刷物の仕上がりを事前に確認するプルーフにおいて、肌色とニュートラルグレーの再現が両立し、目視での画像再現が優れるプルーフ画像を得ることにあり、詳しくは、Ｙ、Ｍ、Ｃとそれ以外の色の色調を独立に設定できる面積階調画像形成方法において、該Ｙ、Ｍ、Ｃ以外の色の網％１００％の色調を、目標の印刷物のＣＩＥＬＡＢ色空間の測色値から調整することにより、目視での画像再現が優れるプルーフ画像を得ることに関するものである。【解決手段】Ｙ、Ｍ、Ｃとそれ以外の色の色調を独立に設定できる面積階調画像形成方法において、該Ｙ、Ｍ、Ｃ以外の色の網％１００％の色調におけるＣＩＥＬＡＢ色空間のａ＊値を、目標印刷物のＬ＊値とａ＊値との関係において調整することを特徴とする面積階調画像形成方法。【選択図】        なし【特許請求の範囲】
【請求項１】
イエロー（Ｙ）、マゼンタ（Ｍ）、シアン（Ｃ）とそれ以外の色の色調を独立に設定できる面積階調画像形成方法において、該Ｙ、Ｍ、Ｃ以外の色の網％１００％の色調におけるＣＩＥＬＡＢ色空間のａ＊値を、目標印刷物のＬ＊値とａ＊値との関係において調整することを特徴とする面積階調画像形成方法。
【請求項２】
Ｙ、Ｍ、Ｃとそれ以外の色の色調を独立に設定できる面積階調画像形成方法において、該Ｙ、Ｍ、Ｃ以外の色のうち、ブルー（Ｂ）、グリーン（Ｇ）、レッド（Ｒ）、３色墨（３Ｃ）、墨（Ｋ）の少なくとも一つの網％１００％の色調におけるＣＩＥＬＡＢ色空間のａ＊値を、目標印刷物のＬ＊値とａ＊値との関係において調整することを特徴とする面積階調画像形成方法。
【請求項３】
Ｙ、Ｍ、Ｃとそれ以外の色の色調を独立に設定できる面積階調画像形成方法において、該Ｙ、Ｍ、Ｃ以外の色のうち、Ｂの網％１００％の色調を、ＣＩＥＬＡＢ色空間における目標印刷物のＬ＊値及び出力物と目標印刷物のａ＊値の差を座標軸とする平面上で、下記座標１ｂから座標５ｂを結ぶ領域内に調整することを特徴とする面積階調画像形成方法。
ここで述べる座標とは、座標＝（Ｌ＊ｂ１、（ａ＊ｂ２−ａ＊ｂ１））
ａ＊ｂ１：目標印刷物の網％１００％のＢのａ＊値
ａ＊ｂ２：出力物の網％１００％のＢのａ＊値
Ｌ＊ｂ１：目標印刷物の網％１００％のＢのＬ＊値
座標１ｂ＝（５．０、７．０）、座標２ｂ＝（５．０、４．０）、
座標３ｂ＝（３７．０、０．１）、座標４ｂ＝（４５．０、０．１）、
座標５ｂ＝（４５．０、２．５）
【請求項４】
Ｙ、Ｍ、Ｃとそれ以外の色の色調を独立に設定できる面積階調画像形成方法において、該Ｙ、Ｍ、Ｃ以外の色のうち、Ｂの網％１００％の色調を、ＣＩＥＬＡＢ色空間における目標印刷物のＬ＊値及び出力物と目標印刷物のａ＊値の差を座標軸とする平面上で、下記座標６ｂから座標１０ｂを結ぶ領域内に調整することを特徴とする請求項３に記載の面積階調画像形成方法。
ここで述べる座標とは、座標＝（Ｌ＊ｂ１、（ａ＊ｂ２−ａ＊ｂ１））
ａ＊ｂ１：目標印刷物の網％１００％のＢのａ＊値
ａ＊ｂ２：出力物の網％１００％のＢのａ＊値
Ｌ＊ｂ１：目標印刷物の網％１００％のＢのＬ＊値
座標６ｂ＝（５．０、６．３）、座標７ｂ＝（５．０、５．０）、
座標８ｂ＝（４０．０、０．１）、座標９ｂ＝（４５．０、０．１）、
座標１０ｂ＝（４５．０、１．５）
【請求項５】
Ｙ、Ｍ、Ｃとそれ以外の色の色調を独立に設定できる面積階調画像形成方法において、該Ｙ、Ｍ、Ｃ以外の色のうち、３Ｃの網％１００％の色調を、ＣＩＥＬＡＢ色空間における目標印刷物のＬ＊値及び出力物と目標印刷物のａ＊値の差を座標軸とする平面上で、下記座標１ｎから座標５ｎを結ぶ領域内に調整することを特徴とする面積階調画像形成方法。
ここで述べる座標とは、座標＝（Ｌ＊ｎ１、（ａ＊ｎ２−ａ＊ｎ１））
ａ＊ｎ１：目標印刷物の網％１００％の３Ｃのａ＊値
ａ＊ｎ２：出力物の網％１００％の３Ｃのａ＊値
Ｌ＊ｎ１：目標印刷物の網％１００％の３ＣのＬ＊値
座標１ｎ＝（５．０、４．０）、座標２ｎ＝（５．０、１．５）、
座標３ｎ＝（２５．０、０．１）、座標４ｎ＝（４５．０、０．１）、
座標５ｎ＝（４５．０、２．５）
【請求項６】
Ｙ、Ｍ、Ｃとそれ以外の色の色調を独立に設定できる面積階調画像形成方法において、該Ｙ、Ｍ、Ｃ以外の色のうち、３Ｃの網％１００％の色調を、ＣＩＥＬＡＢ色空間における目標印刷物のＬ＊値及び出力物と目標印刷物のａ＊値の差を座標軸とする平面上で、下記座標６ｎから座標１０ｎを結ぶ領域内に調整することを特徴とする請求項５に記載の面積階調画像形成方法。
ここで述べる座標とは、座標＝（Ｌ＊ｎ１、（ａ＊ｎ２−ａ＊ｎ１））
ａ＊ｎ１：目標印刷物の網％１００％の３Ｃのａ＊値
ａ＊ｎ２：出力物の網％１００％の３Ｃのａ＊値
Ｌ＊ｎ１：目標印刷物の網％１００％の３ＣのＬ＊値
座標６ｎ＝（５．０、３．４）、座標７ｎ＝（５．０、２．３）、
座標８ｎ＝（３５．０、０．１）、座標９ｎ＝（４５．０、０．１）、
座標１０ｎ＝（４５．０、１．３）
【請求項７】
Ｙ、Ｍ、Ｃとそれ以外の色の色調を独立に設定できる面積階調画像形成方法において、Ｋの網％１００％の色調がＣＩＥＬＡＢ色空間のＬ＊値として３５以上、５０以下に再現されることを特徴とする請求項１〜６の何れか１項に記載の面積階調画像形成方法。
【発明の詳細な説明】
【０００１】
【発明の属する技術分野】
本発明は、印刷物の仕上がりを事前に確認するプルーフに関するものであり、詳しくは、Ｙ、Ｍ、Ｃとそれ以外の色の色調を独立に設定できる面積階調画像形成方法において、該Ｙ、Ｍ、Ｃ以外の色の網％１００％の色調を、目標の印刷物のＣＩＥＬＡＢ色空間の測色値から調整することにより、肌色とニュートラルグレーの再現が両立し、目視での画像再現が優れるプルーフ画像を得る方法に関するものである。
【０００２】
【従来の技術】
ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
プルーフの分野では、コンピュータ上で編集された画像を印刷用フィルムに出力し、現像済みのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることにより、最終印刷物のレイアウトや色の適否を判断することが行われていた。
【０００４】
最近では、コンピュータ上で編集された画像を直接印刷版に出力する方式が徐々に普及してきており、このような場合にはコンピュータ上のデータからフィルムを介することなく直接カラー画像を得ることが望まれていた。
【０００５】
このような目的には、昇華型・溶融熱転写方式や電子写真方式、インクジェット方式等種々の方式の応用が試みられてきたが、高画質な画像が得られる方式ではコストがかかり生産性が劣るという欠点があり、また低コストで生産性に優れた方式では画質が劣るという欠点があった。ハロゲン化銀感光材料を用いたシステムでは、優れた鮮鋭性等から、正確な網点画像が形成できるなど高画質な画像形成が可能であり、一方で上述したように連続した処理が可能であることや、複数の色画像形成ユニットに同時に画像を書き込むことができることから高い生産性を実現することが可能であった。
【０００６】
近年、印刷の分野でいわゆるデジタル化が進みコンピュータ内のデータから直接画像を得る要求が強まっているが、前記したような理由によってハロゲン化銀感光材料がこの分野で有利に使われ始めている。
【０００７】
デジタルデータに基づき面積階調画像を形成するシステムでは、網点を更に小さな単位（ここではこれを画素と表現した）に分割し、この画素を適切な露光量で露光することによってその集合体として網点を再現することが可能である。例えとして簡単な例を挙げれば、一つの網点が１００個の画素で構成されるのであれば、５０個の画素を現像可能なように露光することにより網％が５０％の網点を形成することができる。通常面積階調画像においては、Ｙ、Ｍ、Ｃ、Ｋの画像をＯＮ／ＯＦＦで画像再現するため、ブルー（Ｂ）、グリーン（Ｇ）、レッド（Ｒ）、３色墨（３Ｃ：Ｙ、Ｍ、Ｃの重なりによる黒）は単色の色調が決まれば自動的に決定されていた。しかし、プルーフ用記録材料、特にハロゲン化銀感光材料を用いたプルーフと印刷物では色材が異なるため、単色の色調として好ましい色調に設定したとしても、Ｂ、Ｇ、３Ｃ等のこれらを組み合わせた色の色調が最適なものとはならず、得られた画像が印刷物と印象の異なる画像となっていることが多かった。また、測色値を一致させた場合でも目視での画像再現が最適になるとは限らず、条件の微調整が必要であり、これによって肌色とニュートラルグレーの再現の両立が達成されることが分かった。また、画素の色を調整することによって、印刷用紙の種類の変化による仕上がり画像の変化を再現することができ、有用性の非常に高いシステムが実現されるが、本発明はこれらの技術をより有用にする技術である。
【０００８】
プルーフ画像作成装置としてハロゲン化銀感光材料を用いる装置が提案されており、網点の濃度を可変にできることが開示されている（デジタルコンセンサスプロ  パンフレット（２００２）、コニカグラフィックイメージング（株））。本発明はこのような装置をより有効に使用するための技術に関するものである。
【０００９】
これらの技術としては、直接変調したＬＥＤを光源とする濃度とドットゲインを独立に調整する画像形成方法が開示されており（例えば、特許文献１参照。）、印刷画像との差異の小さいプルーフ画像が容易に得られることを開示している。しかし、各色をどのように調整することで目視での画像再現性が満足されるかについて何も述べられていないし、示唆もされていない。
【００１０】
また、イエロー、マゼンタ、シアン、墨の４つの画像情報により面積階調画像を形成するハロゲン化銀感光材料において、墨または、４色墨の画像の網％が１００％の色がＣＩＥＬＡＢ色空間においてメトリッククロマ２〜１５、色相角−５５°〜−９０°であることを特徴とするハロゲン化銀感光材料により、ハロゲン化銀感光材料における単色及び墨画像の再現性を改良できることを開示している（例えば、特許文献２参照。）。しかし、目標印刷物の色との関係については触れられていないし、墨以外の色については何ら述べられていない。
【００１１】
【特許文献１】
特開２００１−３０５７０１号公報
【００１２】
【特許文献２】
特開２０００−２６７２３５号公報
【００１３】
【発明が解決しようとする課題】
本発明が解決しようとする課題は、印刷物の仕上がりを事前に確認するプルーフにおいて、肌色とニュートラルグレーの再現が両立し、目視での画像再現が優れるプルーフ画像を得ることにあり、更に詳しくは、Ｙ、Ｍ、Ｃとそれ以外の色の色調を独立に設定できる面積階調画像形成方法において、該Ｙ、Ｍ、Ｃ以外の色の網％１００％の色調を、目標の印刷物のＣＩＥＬＡＢ色空間の測色値から調整することにより、目視での画像再現が優れるプルーフ画像を得ることに関するものである。
【００１４】
【課題を解決するための手段】
本発明の目的は、以下の構成により達成される。
【００１５】
１．イエロー（Ｙ）、マゼンタ（Ｍ）、シアン（Ｃ）とそれ以外の色の色調を独立に設定できる面積階調画像形成方法において、該Ｙ、Ｍ、Ｃ以外の色の網％１００％の色調におけるＣＩＥＬＡＢ色空間のａ＊値を、目標印刷物のＬ＊値とａ＊値との関係において調整することを特徴とする面積階調画像形成方法。
【００１６】
２．Ｙ、Ｍ、Ｃとそれ以外の色の色調を独立に設定できる面積階調画像形成方法において、該Ｙ、Ｍ、Ｃ以外の色のうち、ブルー（Ｂ）、グリーン（Ｇ）、レッド（Ｒ）、３色墨（３Ｃ）、墨（Ｋ）の少なくとも一つの網％１００％の色調におけるＣＩＥＬＡＢ色空間のａ＊値を、目標印刷物のＬ＊値とａ＊値との関係において調整することを特徴とする面積階調画像形成方法。
【００１７】
３．Ｙ、Ｍ、Ｃとそれ以外の色の色調を独立に設定できる面積階調画像形成方法において、該Ｙ、Ｍ、Ｃ以外の色のうち、Ｂの網％１００％の色調を、ＣＩＥＬＡＢ色空間における目標印刷物のＬ＊値及び出力物と目標印刷物のａ＊値の差を座標軸とする平面上で、前記座標１ｂから座標５ｂを結ぶ領域内に調整することを特徴とする面積階調画像形成方法。
【００１８】
４．Ｙ、Ｍ、Ｃとそれ以外の色の色調を独立に設定できる面積階調画像形成方法において、該Ｙ、Ｍ、Ｃ以外の色のうち、Ｂの網％１００％の色調を、ＣＩＥＬＡＢ色空間における目標印刷物のＬ＊値及び出力物と目標印刷物のａ＊値の差を座標軸とする平面上で、前記座標６ｂから座標１０ｂを結ぶ領域内に調整することを特徴とする前記３項に記載の面積階調画像形成方法。
【００１９】
５．Ｙ、Ｍ、Ｃとそれ以外の色の色調を独立に設定できる面積階調画像形成方法において、該Ｙ、Ｍ、Ｃ以外の色のうち、３Ｃの網％１００％の色調を、ＣＩＥＬＡＢ色空間における目標印刷物のＬ＊値及び出力物と目標印刷物のａ＊値の差を座標軸とする平面上で、前記座標１ｎから座標５ｎを結ぶ領域内に調整することを特徴とする面積階調画像形成方法。
【００２０】
６．Ｙ、Ｍ、Ｃとそれ以外の色の色調を独立に設定できる面積階調画像形成方法において、該Ｙ、Ｍ、Ｃ以外の色のうち、３Ｃの網％１００％の色調を、ＣＩＥＬＡＢ色空間における目標印刷物のＬ＊値及び出力物と目標印刷物のａ＊値の差を座標軸とする平面上で、前記座標６ｎから座標１０ｎを結ぶ領域内に調整することを特徴とする前記５項に記載の面積階調画像形成方法。
【００２１】
７．Ｙ、Ｍ、Ｃとそれ以外の色の色調を独立に設定できる面積階調画像形成方法において、Ｋの網％１００％の色調がＣＩＥＬＡＢ色空間のＬ＊値として３５以上、５０以下に再現されることを特徴とする前記１〜６項の何れか１項に記載の面積階調画像形成方法。
【００２２】
以下、本発明を詳細に説明する。
本願発明において面積階調画像という言葉を用いているが、これは画像上の濃淡を個々の画素の色の濃淡で表現するのではなく、特定の濃度に発色した部分の面積の大小で表現するものであり、網点と同義と考えてよい。
【００２３】
本発明の特徴の一つは、Ｙ、Ｍ、Ｃとそれ以外の色の色調を独立に設定できることにある。通常面積階調露光であればＹ、Ｍ、Ｃ、墨の発色をさせることで目的を達することもできるが、前述のように、プルーフ用記録材料、特にハロゲン化銀感光材料を用いたプルーフと印刷物では色材が異なるため、必ずしも測色値を一致させることで目視での画像再現が優れるプルーフ画像を得ることはできなかった。一方、画素の色を調整することによって、印刷用紙の種類の変化による仕上がり画像の変化を再現することができれば、有用性の非常に高いシステムが実現できることになる。
【００２４】
これらの事象を踏まえ、鋭意検討を重ねた結果、前記、Ｙ、Ｍ、Ｃ以外の色の網％１００％の色調におけるＣＩＥＬＡＢ色空間のａ＊値を、目標印刷物のＬ＊値とａ＊値との関係において調整することにより、目視での画像再現が優れたプルーフ画像を得るという本発明の課題を達成することができることを見出した。
【００２５】
前記、網％１００％のａ＊値（ＣＩＥＬＡＢ色空間でのａ＊値）を、目標印刷物のＬ＊値とａ＊値との関係において調整するということは、目標印刷物のＬ＊値に応じて、出力物のａ＊値（ａ＊１）を目標印刷物のａ＊値（ａ＊２）からずらすように設定することと考えてよい。目標印刷物のＬ＊値と、出力物のａ＊値と目標印刷物のａ＊値との差（ａ＊２−ａ＊１）を座標軸にとった平面を考えるとよい。
【００２６】
本発明の特徴の一つは、Ｂ、３Ｃの網％１００％の色調におけるＣＩＥＬＡＢ色空間のａ＊値を、目標印刷物のＬ＊値と、出力物と目標印刷物のａ＊値の差を座標軸とする平面上の特定の領域に位置するように設定することにある。
【００２７】
本発明の特徴の一つは、Ｂが前記平面において座標１ｂから座標５ｂを通って座標１ｂに戻る直線で囲まれた領域内の色調に設定されていることにある。ここで、座標は（Ｌ＊ｂ１、（ａ＊ｂ２−ａ＊ｂ１））のように表したが、座標１ｂから座標５ｂは、座標１ｂ＝（５．０、７．０）、座標２ｂ＝（５．０、４．０）、座標３ｂ＝（３７．０、０．１）、座標４ｂ＝（４５．０、０．１）、座標５ｂ＝（４５．０、２．５）の各点である。ここに、
ａ＊ｂ１：目標印刷物の網％１００％のＢのａ＊値
ａ＊ｂ２：出力物の網％１００％のＢのａ＊値
Ｌ＊ｂ１：目標印刷物の網％１００％のＢのＬ＊値を表す。
【００２８】
Ｂは、前記平面において座標６ｂから座標１０ｂを通って座標６ｂに戻る直線で囲まれた領域内の色調に設定されることがより好ましい。座標６ｂから座標１０ｂは、座標６ｂ＝（５．０、６．３）、座標７ｂ＝（５．０、５．０）、座標８ｂ＝（４０．０、０．１）、座標９ｂ＝（４５．０、０．１）、座標１０ｂ＝（４５．０、１．５）の各点である。
【００２９】
更に、本発明の特徴の一つは、３Ｃが前記平面において座標１ｎから座標５ｎを通って座標１ｎに戻る直線で囲まれた領域内の色調に設定されていることにある。ここで座標は、（Ｌ＊ｎ１、（ａ＊ｎ２−ａ＊ｎ１））のように表したが、座標１ｎから座標５ｎは、座標１ｎ＝（５．０、４．０）、座標２ｎ＝（５．０、１．５）、座標３ｎ＝（２５．０、０．１）、座標４ｎ＝（４５．０、０．１）、座標５ｎ＝（４５．０、２．５）の各点である。ここに、
ａ＊ｎ１：目標印刷物の網％１００％の３Ｃのａ＊値
ａ＊ｎ２：出力物の網％１００％の３Ｃのａ＊値
Ｌ＊ｎ１：目標印刷物の網％１００％の３ＣのＬ＊値を表す。
【００３０】
３Ｃは、前記平面において座標６ｎから座標１０ｎを通って座標６ｎに戻る直線で囲まれた領域内の色調に設定されることがより好ましい。座標６ｎから座標１０ｎは、座標６ｎ＝（５．０、３．４）、座標７ｎ＝（５．０、２．３）、座標８ｎ＝（３５．０、０．１）、座標９ｎ＝（４５．０、０．１）、座標１０ｎ＝（４５．０、１．３）の各点である。
【００３１】
この条件を満たす色に調整することで印刷物に近い、視覚的により好ましい再現が得られる。マッカダムの偏差楕円をＣＩＥＬＡＢ色空間で表示したものが、新編色彩科学ハンドブック第２版、日本色彩学会編（１９９８）、東京大学出版会、１２７ページ等に記載されており、色により許容される変動が異なることが分かる。例えば、緑、青の領域では色相の変動に対して許容される幅が小さく、彩度に関して許容される幅が広い。しかし、実際にはａ＊方向のズレを抑えることが視覚的な再現の近似性を高めるのに有効であったことは驚くべきことであった。視覚的な再現の近似性は、単に網％１００％の色の色調のみによって議論されるものではなく、再現色として特に重要な肌色、ニュートラルグレーを両立して再現する等の因子が加わるためこれからズレを生じるものと思われるが、これらの関係は解明されていない。
【００３２】
測色値との間でズレを持たせることによって視覚的に好ましい再現が得られる色としては、Ｂ、Ｇ、Ｒ、３Ｃ、Ｋ等の色が挙げられるが、なかでも前記Ｂ、３Ｃを調整することが好ましい。
【００３３】
色調の調整は、ハロゲン化銀感光材料を用いたカラープルーフの系にあっては、各発色層のハロゲン化銀乳剤への露光量を変化させることで調整する事が可能であり、昇華型のカラープルーフの系にあっては、各色の画像を形成する際にヘッドに加えるエネルギー量を変化させることにより調整することができる。
【００３４】
本発明は、プルーフ画像に関するものであるため、目標印刷物があってこれを再現するプルーフ画像がある。実際の作業では、予めセットアップされたプルーフ画像があり、印刷物が最後に作られる訳だが、本願明細書にいう目標印刷物とは、最終的に得られた印刷物をさし、条件を設定するために用いられる印刷物と、それを複製するプルーフ画像のみを意味するわけではない。
【００３５】
本発明の特徴の一つは、Ｋの網％１００％の色調がＣＩＥＬＡＢ色空間のＬ＊値として３５以上、５０以下に再現されることにある。印刷用紙にいわゆる上質紙を用いた場合、印刷後の濃度が低くなることが一般的であり、Ｋの網％１００％の色調がＣＩＥＬＡＢ色空間のＬ＊値として高くなる傾向にある。この場合、色調の差異がより明確に判別されるため、本願発明が好ましく用いられる態様である。
【００３６】
本発明はハロゲン化銀感光材料を用いた画像形成方法に限定されるものではないが、ハロゲン化銀感光材料を用いた場合が最も好ましい形態の一つであるため、主に、ハロゲン化銀感光材料を用いた系により説明する。
【００３７】
本発明に用いられるハロゲン化銀乳剤としては、９５モル％以上が塩化銀からなるハロゲン化銀乳剤が好ましく、塩化銀、塩臭化銀、塩沃臭化銀、塩沃化銀等任意のハロゲン組成を有するものが用いられる。中でも、塩化銀を９５モル％以上含有する塩臭化銀、中でも臭化銀を高濃度に含有する部分を有するハロゲン化銀乳剤が好ましく用いられ、また、表面近傍に沃化銀を０．０５〜０．５モル％含有する塩沃化銀も好ましく用いられる。臭化銀を高濃度に含有する部分を有するハロゲン化銀乳剤の、高濃度に臭化銀を含有する部分は、いわゆるコア・シェル乳剤であってもよいし、完全な層を形成せず単に部分的に組成の異なる領域が存在するだけのいわゆるエピタキシー接合した領域を形成していてもよい。臭化銀が高濃度に存在する部分は、ハロゲン化銀粒子の表面の結晶粒子の頂点に形成されることが特に好ましい。また、組成は連続的に変化してもよいし不連続に変化してもよい。
【００３８】
本発明に用いられるネガ型ハロゲン化銀乳剤には重金属イオンを含有させるのが有利である。これによっていわゆる相反則不軌が改良され、高照度露光での減感が防止されたりシャドー側での軟調化が防止されることが期待される。このような目的に用いることのできる重金属イオンとしては、鉄、イリジウム、白金、パラジウム、ニッケル、ロジウム、オスミウム、ルテニウム、コバルト等の第８〜１０族金属や、カドミウム、亜鉛、水銀などの第１２族遷移金属や、鉛、レニウム、モリブデン、タングステン、ガリウム、クロムの各イオンを挙げることができる。中でも鉄、イリジウム、白金、ルテニウム、ガリウム、オスミウムの金属イオンが好ましい。これらの金属イオンは、塩や、錯塩の形でハロゲン化銀乳剤に添加することができる。前記重金属イオンが錯体を形成する場合には、その配位子としてシアン化物イオン、チオシアン酸イオン、シアン酸イオン、塩化物イオン、臭化物イオン、沃化物イオン、カルボニル、アンモニア、１，２，４−トリアゾール等を挙げることができる。中でも、シアン化物イオン、チオシアン酸イオン、イソチオシアン酸イオン、塩化物イオン、臭化物イオン等が好ましい。ハロゲン化銀乳剤に重金属イオンを含有させるためには、該重金属化合物をハロゲン化銀粒子の形成前、ハロゲン化銀粒子の形成中、ハロゲン化銀粒子の形成後の物理熟成中の各工程の任意の場所で添加すればよい。前述の条件を満たすハロゲン化銀乳剤を得るには、重金属化合物をハロゲン化物塩と一緒に溶解して粒子形成工程の全体或いは一部にわたって連続的に添加することができる。また、予めこれらの重金属化合物を含有するハロゲン化銀微粒子を形成しておいて、これを添加することによって調製することもできる。前記重金属イオンをハロゲン化銀乳剤中に添加する時の量はハロゲン化銀１モル当たり１×１０−９モル〜１×１０−２モルの範囲がより好ましく、特に１×１０−８モル〜５×１０−５モルの範囲が好ましい。
【００３９】
本発明に用いられる粒子の形状は任意のものを用いることができる。好ましい一つの例は、（１００）面を結晶表面として有する立方体である。また、米国特許４１８３７５６号、同４２２５６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１、３９（１９７３）等の文献に記載された方法等により、八面体、十四面体、十二面体等の形状を有する粒子を作り、これを用いることもできる。更に、双晶面を有する粒子を用いてもよい。
【００４０】
本発明に用いられる粒子は、単一の形状からなる粒子が好ましく用いられるが、単分散のハロゲン化銀乳剤を二種以上同一層に添加することが特に好ましい。
【００４１】
本発明に用いられる粒子の粒径は特に制限はないが、迅速処理性及び、感度など、他の写真性能などを考慮すると好ましくは、０．１〜１．２μｍ、更に好ましくは、０．２〜１．０μｍの範囲である。
【００４２】
この粒径は、粒子の投影面積か直径近似値を使ってこれを測定することができる。粒子が実質的に均一形状である場合は、粒径分布は直径か投影面積としてかなり正確にこれを表すことができる。
【００４３】
本発明に用いられるハロゲン化銀粒子の粒径の分布は、好ましくは変動係数が０．２２以下、更に好ましくは０．１５以下の単分散ハロゲン化銀粒子であり、特に好ましくは変動係数０．１５以下の単分散乳剤を二種以上同一層に添加することである。ここで変動係数は、粒径分布の広さを表す係数であり、次式によって定義される。
【００４４】
変動係数＝Ｓ／Ｒ
（ここに、Ｓは粒径分布の標準偏差、Ｒは平均粒径を表す。）
ハロゲン化銀乳剤の調製装置、方法としては、当業界において公知の種々の方法を用いることができる。
【００４５】
本発明に用いられる乳剤は、酸性法、中性法、アンモニア法の何れで得られたものであってもよい。該粒子は一時に成長させたものであってもよいし、種粒子を作った後で成長させてもよい。種粒子を作る方法と成長させる方法は同じであっても、異なってもよい。
【００４６】
また、可溶性銀塩と可溶性ハロゲン化物塩を反応させる形式としては、順混合法、逆混合法、同時混合法、それらの組み合わせなど、何れでもよいが、同時混合法で得られたものが好ましい。更に同時混合法の一形式として特開昭５４−４８５２１号等に記載されているｐＡｇコントロールド・ダブルジェット法を用いることもできる。
【００４７】
また、特開昭５７−９２５２３号、同５７−９２５２４号等に記載の反応母液中に配置された添加装置から水溶性銀塩及び水溶性ハロゲン化物塩水溶液を供給する装置、ドイツ公開特許２９２１１６４号等に記載された水溶性銀塩及び水溶性ハロゲン化物塩水溶液を連続的に濃度変化して添加する装置、特公昭５６−５０１７７６号等に記載の反応器外に反応母液を取り出し、限外濾過法で濃縮することによりハロゲン化銀粒子間の距離を一定に保ちながら粒子形成を行う装置などを用いてもよい。
【００４８】
更に必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【００４９】
本発明に用いられるネガ型ハロゲン化銀乳剤は、金化合物を用いる増感法、カルコゲン増感剤を用いる増感法を組み合わせて用いることができる。カルコゲン増感剤としては、イオウ増感剤、セレン増感剤、テルル増感剤などを用いることができるが、イオウ増感剤が好ましい。イオウ増感剤としてはチオ硫酸塩、トリエチルチオ尿素、アリルチオカルバミドチオ尿素、アリルイソチアシアネート、シスチン、ｐ−トルエンチオスルホン酸塩、ローダニン、無機イオウ等が挙げられる。
【００５０】
イオウ増感剤の添加量としては、適用されるハロゲン化銀乳剤の種類や期待する効果の大きさなどにより変えることが好ましいが、ハロゲン化銀１モル当たり５×１０−１０〜５×１０−５モルの範囲、好ましくは５×１０−８〜３×１０−５モルの範囲が好ましい。
【００５１】
金増感剤としては、塩化金酸、硫化金等の他各種の金錯体として添加することができる。用いられる配位子化合物としては、ジメチルローダニン、チオシアン酸、メルカプトテトラゾール、メルカプトトリアゾール等を挙げることができる。金化合物の使用量は、ハロゲン化銀乳剤の種類、使用する化合物の種類、熟成条件などによって一様ではないが、通常はハロゲン化銀１モル当たり１×１０−８モル〜１×１０−４モルの範囲であることが好ましい。更に好ましくは１×１０−８モル〜１×１０−５モルの範囲である。
【００５２】
本発明に用いられるネガ型ハロゲン化銀乳剤の化学増感法としては、還元増感法を用いてもよい。
【００５３】
本発明に用いられるハロゲン化銀乳剤には、ハロゲン化銀感光材料の調製工程中に生じるカブリを防止したり、保存中の性能変動を小さくしたり、現像時に生じるカブリを防止する目的で公知のカブリ防止剤、安定剤を用いることができる。こうした目的に用いることのできる好ましい化合物の例として、特開平２−１４６０３６号７ページ下欄に記載された一般式（ＩＩ）で表される化合物を挙げることができ、更に好ましい具体的な化合物としては、同公報の８ページに記載の（ＩＩａ−１）〜（ＩＩａ−８）、（ＩＩｂ−１）〜（ＩＩｂ−７）の化合物や、特開２０００−２６７，２３５号８ページ右欄３２〜３６行目に記載の化合物を挙げることができる。これらの化合物は、その目的に応じて、ハロゲン化銀乳剤粒子の調製工程、化学増感工程、化学増感工程の終了時、塗布液調製工程などの工程で添加される。これらの化合物の存在下に化学増感を行う場合には、ハロゲン化銀１モル当たり１×１０−５モル〜５×１０−４モル程度の量で好ましく用いられる。化学増感終了時に添加する場合には、ハロゲン化銀１モル当たり１×１０−６モル〜１×１０−２モル程度の量が好ましく、１×１０−５モル〜５×１０−３モルがより好ましい。塗布液調製工程において、ハロゲン化銀乳剤層に添加する場合には、ハロゲン化銀１モル当たり１×１０−６モル〜１×１０−１モル程度の量が好ましく、１×１０−５モル〜１×１０−２モルがより好ましい。またハロゲン化銀乳剤層以外の層に添加する場合には、塗布被膜中の量が、１ｍ２当たり１×１０−９モル〜１×１０−３モル程度の量が好ましい。
【００５４】
本発明に用いられる写真感光材料には、イラジエーション防止やハレーション防止の目的で種々の波長域に吸収を有する染料を用いることができる。この目的で、公知の化合物を何れも用いることができるが、特に、可視域に吸収を有する染料としては、特開平３−２５１８４０号３０８ページに記載のＡＩ−１〜１１の染料及び特開平６−３７７０号記載の染料が好ましく用いられる。
【００５５】
本発明に係るハロゲン化銀感光材料は、ハロゲン化銀乳剤層のうち最も支持体に近いハロゲン化銀乳剤層より支持体に近い側に少なくとも１層の耐拡散性化合物で着色された親水性コロイド層を有することが好ましい。着色物質としては染料またはそれ以外の有機、無機の着色物質を用いることができる。
【００５６】
本発明に用いられるハロゲン化銀感光材料は、ハロゲン化銀乳剤層のうち最も支持体に近いハロゲン化銀乳剤層より支持体に近い側に少なくとも１層の着色された親水性コロイド層を有することが好ましく、該層に白色顔料を含有していてもよい。例えばルチル型二酸化チタン、アナターゼ型二酸化チタン、硫酸バリウム、ステアリン酸バリウム、シリカ、アルミナ、酸化ジルコニウム、カオリン等を用いることができるが、種々の理由から、中でも二酸化チタンが好ましい。白色顔料は処理液が浸透できるような例えばゼラチン等の親水性コロイドの水溶液バインダー中に分散される。白色顔料の塗布付量は好ましくは０．１ｇ／ｍ２〜５０ｇ／ｍ２の範囲であり、更に好ましくは０．２ｇ／ｍ２〜５ｇ／ｍ２の範囲である。
【００５７】
支持体と、支持体から最も近いハロゲン化銀乳剤層との間には、白色顔料含有層の他に必要に応じて下塗層、或いは任意の位置に中間層等の非感光性親水性コロイド層を設けることができる。
【００５８】
本発明に係るハロゲン化銀感光材料中に、蛍光増白剤を添加することで白地性をより改良でき好ましい。蛍光増白剤は、紫外線を吸収して可視光の蛍光を発することのできる化合物であれば特に制限はないが、分子中に少なくとも１個以上のスルホン酸基を有するジアミノスチルベン系化合物であり、これらの化合物には増感色素の感光材料外への溶出を促進する効果もあり好ましい。他の好ましい一つの形態は、蛍光増白効果を有する固体微粒子化合物である。
【００５９】
本発明に係るハロゲン化銀感光材料には、４００〜９００ｎｍの波長域の特定領域に分光増感されたハロゲン化銀乳剤を含む層を有する。該ハロゲン化銀乳剤は一種または、二種以上の増感色素を組み合わせて含有する。
【００６０】
本発明に用いられるハロゲン化銀乳剤に用いる分光増感色素としては、公知の化合物を何れも用いることができるが、青感光性増感色素としては、特開平３−２５１８４０号公報２８ページに記載のＢＳ−１〜８を単独でまたは組み合わせて好ましく用いることができる。緑感光性増感色素としては、同公報２８ページに記載のＧＳ−１〜５が好ましく用いられる。赤感光性増感色素としては同公報２９ページに記載のＲＳ−１〜８が好ましく用いられる。
【００６１】
これらの増感色素の添加時期としては、ハロゲン化銀粒子形成から化学増感終了までの任意の時期でよい。また、これらの色素の添加方法としては、水またはメタノール、エタノール、弗素化アルコール、アセトン、ジメチルホルムアミド等の水と混和性の有機溶媒に溶解して溶液として添加してもよいし、増感色素を密度が１．０ｇ／ｍｌより大きい、水混和性溶媒の溶液または、乳化物、懸濁液として添加してもよい。
【００６２】
増感色素の分散方法としては、高速撹拌型分散機を用いて水系中に機械的に１μｍ以下の微粒子に粉砕・分散する方法以外に、特開昭５８−１０５１４１号に記載のようにｐＨ６〜８、６０〜８０℃の条件下で水系中において機械的に１μｍ以下の微粒子に粉砕・分散する方法、特公昭６０−６４９６号に記載の表面張力を３．８×１０−２Ｎ／ｍ以下に抑える界面活性剤の存在下に分散する方法、特開昭５０−８０８２６号に記載の実質的に水を含まず、ｐＫａが５を上回らない酸に溶解し、該溶解液を水性液に添加分散し、この分散物をハロゲン化銀乳剤に添加する方法等を用いることができる。
【００６３】
分散に用いる分散媒としては水が好ましいが、少量の有機溶媒を含ませて溶解性を調整したり、ゼラチン等の親水性コロイドを添加して分散液の安定性を高めることもできる。
【００６４】
分散液を調製するのに用いることのできる分散装置としては、例えば、特開平４−１２５６３１号公報第１図に記載の高速撹拌型分散機の他、ボールミル、サンドミル、超音波分散機等を挙げることができる。
【００６５】
また、これらの分散装置を用いるに当たって、特開平４−１２５６３２号に記載のように、予め乾式粉砕などの前処理を施した後、湿式分散を行う等の方法をとってもよい。
【００６６】
本発明に用いられるハロゲン化銀乳剤は一種または、二種以上の増感色素を組み合わせて含有してもよい。
【００６７】
本発明に係るハロゲン化銀感光材料に用いられるカプラーとしては、発色現像主薬の酸化体とカップリング反応して３４０ｎｍより長波長域に分光吸収極大波長を有するカップリング生成物を形成し得るいかなる化合物をも用いることができるが、特に代表的な物としては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが代表的である。
【００６８】
本発明に係る感光材料に用いられるマゼンタカプラーとしては特開平６−９５２８３号公報７ページ右欄記載の一般式［Ｍ−１］で示される化合物が発色色素の分光吸収特性がよく好ましい。好ましい化合物の具体例としては、同公報８ページ〜１１ページに記載の化合物Ｍ−１〜Ｍ−１９を挙げることができる。更に他の具体例としては欧州公開特許０２７３７１２号６〜２１ページに記載されている化合物Ｍ−１〜Ｍ−６１及び同０２３５９１３号３６〜９２ページに記載されている化合物１〜２２３の中の上述の代表的具体例以外のものがある。
【００６９】
該マゼンタカプラーは他の種類のマゼンタカプラーと併用することもでき、通常ハロゲン化銀１モル当たり１×１０−３モル〜１モル、好ましくは１×１０−２モル〜８×１０−１モルの範囲で用いることができる。
【００７０】
本発明に係る感光材料において形成されるマゼンタ画像の分光吸収のλｍａｘは５３０〜５６０ｎｍであることが好ましく、またλＬ０．２は、５８０〜６３５ｎｍであることが好ましい。λＬ０．２とは、マゼンタ画像の分光吸光度曲線上において、最大吸光度が１．０を示す波長よりも長波で、吸光度が０．２を示す波長をいう。
【００７１】
本発明に係るハロゲン化銀感光材料のマゼンタ画像形成層には、マゼンタカプラーに加えてイエローカプラーが含有されることが好ましい。これらのカプラーのｐＫａの差は２以内であることが好ましく、更に好ましくは１．５以内である。本発明のマゼンタ画像形成性層に含有させる好ましいイエローカプラーは特開平６−９５２８３号公報１２ページ右欄に記載の一般記載一般式［Ｙ−Ｉａ］で表されるカプラーである。同公報の一般式［Ｙ−１］で表されるカプラーのうち特に好ましいものは、一般式［Ｍ−１］で表されるマゼンタカプラーと組み合わせる場合、組み合わせる［Ｍ−１］で表されるカプラーのｐＫａより３以上低くないｐＫａ値を有するカプラーである。
【００７２】
該イエローカプラーとして具体的な化合物例は、特開平６−９５２８３号公報１２〜１３ページ記載の化合物Ｙ−１及びＹ−２の他、特開平２−１３９５４２号公報１３ページ〜１７ページ記載の化合物（Ｙ−１）〜（Ｙ−５８）を好ましく使用することができるが、もちろんこれらに限定されることはない。
【００７３】
本発明に係る感光材料においてシアン画像形成層中に含有されるシアンカプラーとしては、公知のフェノール系、ナフトール系またはイミダゾール系、アゾール系カプラーを用いることができる。例えば、アルキル基、アシルアミノ基、或いはウレイド基などを置換したフェノール系カプラー、５−アミノナフトール骨格から形成されるナフトール系カプラー、離脱基として酸素原子を導入した２当量型ナフトール系カプラーなどが代表される。このうち好ましい化合物としては特開平６−９５２８３号１３ページ記載の一般式［Ｃ−Ｉ］、［Ｃ−ＩＩ］が挙げられる。
【００７４】
該シアンカプラーは通常ハロゲン化銀乳剤層において、ハロゲン化銀１モル当たり１×１０−３〜１モル、好ましくは１×１０−２〜８×１０−１モルの範囲で用いることができる。
【００７５】
本発明に係る感光材料においてイエロー画像形成層中に含有されるイエローカプラーとしては、公知のアシルアセトアニリド系カプラー等を好ましく用いることができる。
【００７６】
該イエローカプラーの具体例としては、例えば特開平３−２４１３４５号公報５〜９ページに記載の化合物、Ｙ−Ｉ−１〜Ｙ−Ｉ−５５で示される化合物、もしくは特開平３−２０９４６６号公報１１〜１４ページに記載の化合物、Ｙ−１〜Ｙ−３０で示される化合物も好ましく使用することができる。更に特開平６−９５２８３号公報２１ページ記載の一般式〔Ｙ−Ｉ〕で表されるカプラー等も挙げることができる。
【００７７】
本発明に係る感光材料により形成されるイエロー画像の分光吸収のλｍａｘは４２５ｎｍ以上であることが好ましく、λＬ０．２は５１５ｎｍ以下であることが好ましい。
【００７８】
該イエロー色画像の分光吸収のλＬ０．２とは、特開平６−９５２８３号公報２１ページ右欄１行〜２４行に記載の内容で定義される値であり、イエロー色素画像の分光吸収特性で長波側の不要吸収の大きさを表す。
【００７９】
該イエローカプラーは通常ハロゲン化銀乳剤層において、ハロゲン化銀１モル当たり１×１０−３〜１モル、好ましくは１×１０−２〜８×１０−１モルの範囲で用いることができる。
【００８０】
該マゼンタ色画像、シアン色画像、及びイエロー色画像の分光吸収特性を調整するために、色調調整作用を有する化合物を添加することが好ましい。このための化合物としては、特開平６−９５２８３号公報２２ページ記載の一般式［ＨＢＳ−Ｉ］に記載されるリン酸エステル系化合物、［ＨＢＳ−ＩＩ］で示されるホスフィンオキサイド系化合物が好ましく、より好ましくは同号２２ページ記載の一般式［ＨＢＳ−ＩＩ］で示される化合物である。また、特開平４−２６５９７５号公報５ページ記載の（ａ−ｉ）〜（ａ−ｘ）を代表とする高級アルコール系化合物を挙げることができる。
【００８１】
本発明に係る感光材料においてハロゲン化銀乳剤層は支持体上に積層塗布されるが支持体からの順番はどのような順番でもよい。この他に必要に応じ中間層、フィルター層、保護層等を配置することができる。
【００８２】
前記マゼンタ、シアン、イエローの各カプラーには、形成された色素画像の光、熱、湿度等による褪色を防止するため褪色防止剤を併用することができる。好ましい化合物としては、特開平２−６６５４１号公報３ページ記載の一般式Ｉ及びＩＩで示されるフェニルエーテル系化合物、特開平３−１７４１５０号記載の一般式ＩＩＩＢで示されるフェノール系化合物、特開平６４−９０４４５号記載の一般式Ａで示されるアミン系化合物、特開昭６２−１８２７４１号記載の一般式ＸＩＩ、ＸＩＩＩ、ＸＩＶ、ＸＶで示される金属錯体が特にマゼンタ色素用として好ましい。また特開平１−１９６０４９号記載の一般式Ｉ’で示される化合物及び特開平５−１１４１７号記載の一般式ＩＩで示される化合物が特にイエロー、シアン色素用として好ましい。
【００８３】
本発明に係るハロゲン化銀感光材料に用いられるステイン防止剤やその他の有機化合物を添加するのに水中油滴型乳化分散法を用いる場合には、通常、沸点１５０℃以上の水不溶性高沸点有機溶媒に、必要に応じて低沸点または水溶性有機溶媒を併用して溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後、または、分散と同時に低沸点有機溶媒を除去する工程を入れてもよい。ステイン防止剤等を溶解して分散するために用いることのできる高沸点有機溶媒としては、トリクレジルホスフェート、トリオクチルホスフェート等のリン酸エステル類、トリオクチルホスフィンオキサイド等のホスフィンオキサイド類が好ましく用いられる。また高沸点有機溶媒の誘電率としては３．５〜７．０であることが好ましい。また二種以上の高沸点有機溶媒を併用することもできる。
【００８４】
本発明に係る感光材料に用いられる写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には特開昭６４−２６８５４号記載のＡ−１〜Ａ−１１が挙げられる。またアルキル基に弗素原子を置換した界面活性剤も好ましく用いられる。これらの分散液は通常ハロゲン化銀乳剤を含有する塗布液に添加されるが、分散後塗布液に添加されるまでの時間、及び塗布液に添加後塗布までの時間は短い方がよく各々１０時間以内が好ましく、３時間以内、２０分以内がより好ましい。
【００８５】
本発明に係るハロゲン化銀感光材料には、現像主薬酸化体と反応する化合物を感光層と感光層の間の層に添加して色濁りを防止したり、またハロゲン化銀乳剤層に添加してカブリ等を改良することが好ましい。このための化合物としてはハイドロキノン誘導体が好ましく、更に好ましくは２，５−ジ−ｔ−オクチルハイドロキノンのようなジアルキルハイドロキノンである。特に好ましい化合物は特開平４−１３３０５６号記載の一般式ＩＩで示される化合物であり、同号１３〜１４ページ記載の化合物ＩＩ−１〜ＩＩ−１４及び１７ページ記載の化合物１が挙げられる。
【００８６】
本発明に係る感光材料中には紫外線吸収剤を添加してスタチックカブリを防止したり色素画像の耐光性を改良することが好ましい。好ましい紫外線吸収剤としてはベンゾトリアゾール類が挙げられ、特に好ましい化合物としては特開平１−２５０９４４号記載の一般式ＩＩＩ−３で示される化合物、特開昭６４−６６６４６号記載の一般式ＩＩＩで示される化合物、特開昭６３−１８７２４０号記載のＵＶ−１Ｌ〜ＵＶ−２７Ｌ、特開平４−１６３３号記載の一般式Ｉで示される化合物、特開平５−１６５１４４号記載の一般式（Ｉ）、（ＩＩ）で示される化合物が挙げられる。
【００８７】
本発明に係る感光材料には、油溶性染料や顔料を含有すると白地性が改良され好ましい。油溶性染料の代表的具体例は、特開平２−８４２号公報８〜９ページに記載の化合物１〜２７が挙げられる。
【００８８】
本発明に係るハロゲン化銀感光材料には、バインダーとしてゼラチンを用いることが有利であるが、必要に応じて他のゼラチン、ゼラチン誘導体、ゼラチンと他の高分子のグラフトポリマー、ゼラチン以外のタンパク質、糖誘導体、セルロース誘導体、単一或いは共重合体のごとき合成親水性高分子物質等の親水性コロイドも用いることができる。
【００８９】
これらバインダーの硬膜剤としてはビニルスルホン型硬膜剤やクロロトリアジン型硬膜剤を単独または併用して使用することが好ましい。特開昭６１−２４９０５４号、同６１−２４５１５３号記載の化合物を使用することが好ましい。また写真性能や画像保存性に悪影響するカビや細菌の繁殖を防ぐためコロイド層中に特開平３−１５７６４６号記載のような防腐剤及び抗カビ剤を添加することが好ましい。また感光材料または処理後の試料の表面の物性を改良するため保護層に特開平６−１１８５４３号や特開平２−７３２５０号記載の滑り剤やマット剤を添加することが好ましい。
【００９０】
本発明に係る感光材料に用いる支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙などを用いることができる。中でも、原紙の両面に耐水性樹脂被覆層を有する支持体が好ましい。耐水性樹脂としてはポリエチレンやポリエチレンテレフタレートまたはそれらのコポリマーが好ましい。
【００９１】
紙の表面に耐水性樹脂被覆層を有する支持体は、通常、５０〜３００ｇ／ｍ２の質量を有する表面の平滑なものが用いられるが、プルーフ画像を得る目的に対しては、取り扱いの感覚を印刷用紙に近づけるため、１３０ｇ／ｍ２以下の原紙が好ましく用いられ、更に７０〜１２０ｇ／ｍ２の原紙が好ましく用いられる。
【００９２】
本発明に用いられる支持体としては、ランダムな凹凸を有するものであっても平滑なものであっても好ましく用いることができる。
【００９３】
支持体に用いられる白色顔料としては、無機または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等が挙げられる。白色顔料は好ましくは硫酸バリウム、酸化チタンである。
【００９４】
支持体の表面の耐水性樹脂層中に含有される白色顔料の量は、鮮鋭性を改良する上で１３質量％以上が好ましく、更には１５質量％が好ましい。
【００９５】
本発明に係る紙支持体の耐水性樹脂層中の白色顔料の分散度は、特開平２−２８６４０号に記載の方法で測定することができる。この方法で測定した時に、白色顔料の分散度が前記公報に記載の変動係数として０．２０以下であることが好ましく、０．１５以下であることがより好ましい。
【００９６】
本発明に用いられる両面に耐水性樹脂層を有する紙支持体の樹脂層は、１層であってもよいし、複数層からなってもよい。複数層とし、乳剤層と接する方に白色顔料を高濃度で含有させると鮮鋭性の向上が大きく、プルーフ用画像を形成するのに好ましい。
【００９７】
また支持体の中心面平均粗さ（ＳＲａ）の値が０．１５μｍ以下、更には０．１２μｍ以下である方が光沢性がよいという効果が得られより好ましい。
【００９８】
本発明に用いられる写真感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性またはその他の特性を向上するための１または２以上の下塗層）を介して塗布されていてもよい。
【００９９】
ハロゲン化銀乳剤を用いた写真感光材料の塗布に際して、塗布性を向上させるために増粘剤を用いてもよい。塗布法としては二種以上の層を同時に塗布することのできるエクストルージョンコーティング及びカーテンコーティングが特に有用である。
【０１００】
本発明に用いられる露光装置の露光光源は、公知のものを何れも好ましく用いることができるが、レーザーまたは発光ダイオード（以下ＬＥＤと表す）がより好ましく用いられる。
【０１０１】
レーザーとしては半導体レーザー（以下、ＬＤと表す）がコンパクトであること、光源の寿命が長いことから好ましく用いられる。また、ＬＤはＤＶＤ、音楽用ＣＤの光ピックアップ、ＰＯＳシステム用バーコードスキャナ等の用途や光通信等の用途に用いられており、安価であり、かつ比較的高出力のものが得られるという長所を有している。ＬＤの具体的な例としては、アルミニウム・ガリウム・インジウム・ヒ素（６５０ｎｍ）、インジウム・ガリウム・リン（〜７００ｎｍ）、ガリウム・ヒ素・リン（６１０〜９００ｎｍ）、ガリウム・アルミニウム・ヒ素（７６０〜８５０ｎｍ）等を挙げることができる。最近では、青光を発振するレーザーも開発されているが、現状では、６１０ｎｍよりも長波の光源としてＬＤを用いるのが有利である。
【０１０２】
ＳＨＧ素子を有するレーザー光源としては、ＬＤ、ＹＡＧレーザーから発振される光をＳＨＧ素子により半分の波長の光に変換して放出させるものであり、可視光が得られることから適当な光源がない緑〜青の領域の光源として用いられる。この種の光源の例としては、ＹＡＧレーザーにＳＨＧ素子を組み合わせたもの（５３２ｎｍ）等がある。
【０１０３】
ガスレーザーとしては、ヘリウム・カドミウムレーザー（約４４２ｎｍ）、アルゴンイオンレーザー（約５１４ｎｍ）、ヘリウムネオンレーザー（約５４４ｎｍ、６３３ｎｍ）等が挙げられる。
【０１０４】
ＬＥＤとしては、ＬＤと同様の組成を持つものが知られているが、青〜赤外まで種々のものが実用化されている。
【０１０５】
本発明に用いられる露光光源としては、各レーザーを単独で用いてもよいし、これらを組み合わせ、マルチビームとして用いてもよい。ＬＤの場合には、例えば１０個のＬＤを並べることにより１０本の光束からなるビームが得られる。一方、ヘリウムネオンレーザーのような場合、レーザーから発した光をビームセパレーターで例えば１０本の光束に分割する。
【０１０６】
露光用光源の強度変化は、ＬＤ、ＬＥＤのような場合には、個々の素子に流れる電流値を変化させる直接変調を行うことができる。ＬＤの場合には、ＡＯＭ（音響光学変調子）のような素子を用いて強度を変化させてもよい。ガスレーザーの場合には、ＡＯＭ、ＥＯＭ（電気光学変調子）等のデバイスを用いるのが一般である。
【０１０７】
光源にＬＥＤを用いる場合には、光量が弱ければ、複数の素子で同一の画素を重複して露光する方法を用いてもよい。
【０１０８】
レーザー光源の場合には、ビーム径は２５μｍ以下であることが好ましく、６〜２２μｍがより好ましい。６μｍより小さいと画質的には好ましいが、調整が困難であったり、処理速度が低下したりする。一方、２５μｍより大きいとムラが大きくなり、画像の鮮鋭性も劣化する。ビーム径を最適化することによってムラのない高精細の画像の書き込みを高速で行うことができる。
【０１０９】
このような光で画像を描くには、ハロゲン化銀感光材料上を光束が走査する必要があるが、感光材料を円筒状のドラムに巻き付けこれを高速に回転しながら回転方向に直角な方向に光束を動かす円筒外面走査方式をとってもよく、円筒状の窪みにハロゲン化銀感光材料を密着させて露光する円筒内面走査方式も好ましく用いることができる。多面体ミラーを高速で回転させこれによって搬送されるハロゲン化銀感光材料を搬送方向に対して直角に光束を移動して露光する平面走査方式をとってもよい。高画質であり、かつ大きな画像を得るには円筒外面走査方式がより好ましく用いられる。
【０１１０】
円筒外面走査方式での露光を行うには、ハロゲン化銀感光材料は正確に円筒状のドラムに密着されなければならない。これが的確に行われるためには、正確に位置合わせされて搬送される必要がある。本発明に用いられるハロゲン化銀感光材料は露光する側の面が外側に巻かれたものがより的確に位置合わせでき、好ましく用いることができる。同様な観点から、本発明に用いられるハロゲン化銀感光材料に用いられる支持体は適正な剛度があり、テーバー剛度で０．８〜４．０が好ましい。
【０１１１】
ドラム径は、露光するハロゲン化銀感光材料の大きさに適合させて任意に設定することができる。ドラムの回転数も任意に設定できるがレーザー光のビーム径、エネルギー強度、書き込みパターンや感光材料の感度などにより適当な回転数を選択することができる。生産性の観点からは、より高速な回転で走査露光できる方が好ましいが、具体的には１分間に２００〜３０００回転が好ましく用いられる。
【０１１２】
ドラムへのハロゲン化銀感光材料の固定方法は、機械的な手段によって固定させてもよいし、ドラム表面に吸引できる微小な穴を感光材料の大きさに応じて多数設けておき、感光材料を吸引して密着させることもできる。感光材料をドラムにできるだけ密着させることが画像ムラ等のトラブルを防ぐには重要である。
【０１１３】
本発明において用いられる芳香族一級アミン現像主薬としては、公知の化合物を用いることができる。これらの化合物の例として下記の化合物を挙げることができる。
ＣＤ−１）  Ｎ，Ｎ−ジエチル−ｐ−フェニレンジアミン
ＣＤ−２）  ２−アミノ−５−ジエチルアミノトルエン
ＣＤ−３）  ２−アミノ−５−（Ｎ−エチル−Ｎ−ラウリルアミノ）トルエン
ＣＤ−４）  ４−（Ｎ−エチル−Ｎ−（β−ヒドロキシエチル）アミノ）アニリン
ＣＤ−５）  ２−メチル−４−（Ｎ−エチル−Ｎ−（β−ヒドロキシエチル）アミノ）アニリン
ＣＤ−６）  ４−アミノ−３−メチル−Ｎ−エチル−Ｎ−（β−（メタンスルホンアミド）エチル）−アニリン
ＣＤ−７）  Ｎ−（２−アミノ−５−ジエチルアミノフェニルエチル）メタンスルホンアミド
ＣＤ−８）  Ｎ，Ｎ−ジメチル−ｐ−フェニレンジアミン
ＣＤ−９）  ４−アミノ−３−メチル−Ｎ−エチル−Ｎ−メトキシエチルアニリン
ＣＤ−１０）  ４−アミノ−３−メチル−Ｎ−エチル−Ｎ−（β−エトキシエチル）アニリン
ＣＤ−１１）  ４−アミノ−３−メチル−Ｎ−エチル−Ｎ−（γ−ヒドロキシプロピル）アニリン
本発明においては、上記色現像液を任意のｐＨ域で使用できるが、迅速処理の観点からｐＨ９．５〜１３．０であることが好ましく、より好ましくはｐＨ９．８〜１２．０の範囲で用いられる。本発明に係る発色現像の処理温度は、３５℃以上、７０℃以下が好ましい。温度が高いほど短時間の処理が可能であり好ましいが、処理液の安定性からはあまり高くない方が好ましく、３７℃以上、６０℃以下で処理することが好ましい。
【０１１４】
発色現像時間は、従来一般には３分３０秒程度で行われているが、本発明では４０秒以内が好ましく、更に２５秒以内の範囲で行うことが好ましい。
【０１１５】
発色現像液には、前記の発色現像主薬に加えて、既知の現像液成分化合物を添加することができる。通常、ｐＨ緩衝作用を有するアルカリ剤、塩化物イオン、ベンゾトリアゾール類等の現像抑制剤、保恒剤、キレート剤などが用いられる。
【０１１６】
本発明のハロゲン化銀感光材料は、発色現像後、漂白処理及び定着処理を施される。漂白処理は定着処理と同時に行ってもよい。定着処理の後は、通常は水洗処理が行われる。また、水洗処理の代替として、安定化処理を行ってもよい。本発明のハロゲン化銀感光材料の現像処理に用いる現像処理装置としては、処理槽に配置されたローラーに感光材料をはさんで搬送するローラートランスポートタイプであっても、ベルトに感光材料を固定して搬送するエンドレスベルト方式であってもよいが、処理槽をスリット状に形成して、この処理槽に処理液を供給するとともに感光材料を搬送する方式や処理液を噴霧状にするスプレー方式、処理液を含浸させた担体との接触によるウエッブ方式、粘性処理液による方式なども用いることができる。大量に処理する場合には、自動現像機を用いてランニング処理されるのが、通常だがこの際、補充液の補充量は少ない程好ましく、環境適性等より最も好ましい処理形態は、補充方法として錠剤の形態で処理剤を添加することであり、公開技報９４−１６９３５に記載の方法が最も好ましい。
【０１１７】
【実施例】
以下、実施例により本発明を詳細に説明するが、本発明の態様はこれに限定されない。
【０１１８】
実施例１
片面に高密度ポリエチレンを、もう一方の面にアナターゼ型酸化チタンを１５質量％の含有量で分散して含む溶融ポリエチレンをラミネートした、平米当たりの質量が１１５ｇのポリエチレンラミネート紙反射支持体（テーバー剛度＝３．５、ＰＹ値＝２．７μｍ）上に、下記表１に示す層構成の各層を酸化チタンを含有するポリエチレン層の側に塗設し、更に裏面側にはゼラチン６．００ｇ／ｍ２、シリカマット剤０．６５ｇ／ｍ２を塗設した多層ハロゲン化銀感光材料試料Ｎｏ．１０１を作製した。
【０１１９】
カプラーは高沸点溶媒に溶解して超音波分散し、分散物として添加したが、この時、界面活性剤として（ＳＵ−１）を用いた。また、硬膜剤として（Ｈ−１）、（Ｈ−２）を添加した。塗布助剤としては、界面活性剤（ＳＵ−２）、（ＳＵ−３）を添加し、表面張力を調整した。また各層に（Ｆ−１）を全量が０．０４ｇ／ｍ２となるように添加した。
【０１２０】
【表１】
2004219699.tif 000002
【０１２１】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオロペンチル）・ナトリウム塩
Ｈ−１：テトラキス（ビニルスルホニルメチル）メタン
Ｈ−２：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ（（１，１−ジメチル−４−ヘキシルオキシカルボニル）ブチル）ハイドロキノン
ＨＱ−３：２，５−ジ−ｓｅｃ−ドデシルハイドロキノン、２，５−ジ−ｓｅｃテトラデシルハイドロキノン及び２−ｓｅｃ−ドデシル−５−ｓｅｃ−テトラデシルハイドロキノンの質量比１：１：２の混合物
ＳＯ−１：トリオクチルホスフィンオキサイド
ＳＯ−２：ジ（ｉ−デシル）フタレート
ＳＯ−３：オレイルアルコール
ＳＯ−４：トリクレジルホスフェート
ＰＶＰ  ：ポリビニルピロリドン
【０１２２】
【化１】
2004219699.tif 000003
【０１２３】
【化２】
2004219699.tif 000004
【０１２４】
（青感性ハロゲン化銀乳剤の調製）
４０℃に保温した２％ゼラチン水溶液１リットル中に下記（Ａ液）及び（Ｂ液）をｐＡｇ＝７．３、ｐＨ＝３．０に制御しつつ同時添加し、更に下記（Ｃ液）及び（Ｄ液）をｐＡｇ＝８．０、ｐＨ＝５．５に制御しつつ同時添加した。この時、ｐＡｇの制御は特開昭５９−４５４３７号記載の方法により行い、ｐＨの制御は硫酸または水酸化ナトリウム水溶液を用いて行った。
【０１２５】
（Ａ液）
塩化ナトリウム                                        ３．４２ｇ
臭化カリウム                                          ０．０３ｇ
水を加えて                                            ２００ｍｌ
（Ｂ液）
硝酸銀                                                    １０ｇ
水を加えて                                            ２００ｍｌ
（Ｃ液）
塩化ナトリウム                                      １０２．７ｇ
ヘキサクロロイリジウム（ＩＶ）酸カリウム            ４×１０−８モル
ヘキサシアノ鉄（ＩＩ）酸カリウム                    ２×１０−５モル
臭化カリウム                                            １．０ｇ
水を加えて                                            ６００ｍｌ
（Ｄ液）
硝酸銀                                                  ３００ｇ
水を加えて                                            ６００ｍｌ
添加終了後、花王アトラス社製デモールＮの５％水溶液と硫酸マグネシウムの２０％水溶液を用いて脱塩を行った後、ゼラチン水溶液と混合して平均粒径０．７１μｍ、粒径分布の変動係数０．０７、塩化銀含有率９９．５モル％の単分散立方体乳剤ＥＭＰ−１０１を得た。
【０１２６】
上記（ＥＭＰ−１０１）に対し、下記化合物を用い６０℃にて最適に化学増感を行い、青感性ハロゲン化銀乳剤（Ｅｍ−Ｂ１０１）を得た。
【０１２７】
チオ硫酸ナトリウム                        ０．８ｍｇ／モルＡｇＸ
塩化金酸                                  ０．５ｍｇ／モルＡｇＸ
安定剤  ＳＴＡＢ−１                  ３×１０−４モル／モルＡｇＸ
安定剤  ＳＴＡＢ−２                  ３×１０−４モル／モルＡｇＸ
安定剤  ＳＴＡＢ−３                  ３×１０−４モル／モルＡｇＸ
増感色素  ＢＳ−１                    ４×１０−４モル／モルＡｇＸ
増感色素  ＢＳ−２                    １×１０−４モル／モルＡｇＸ
臭化カリウム                                ０．２ｇ／モルＡｇＸ
次いでＥＭＰ−１０１の調製において、（Ａ液）と（Ｂ液）の添加時間及び（Ｃ液）と（Ｄ液）の添加時間を変更した以外はＥＭＰ−１０１と同様にして平均粒径０．６４μｍ、粒径分布の変動係数０．０７、塩化銀含有率９９．５モル％の単分散立方体乳剤ＥＭＰ−１０２を得た。Ｅｍ−Ｂ１０１の調製においてＥＭＰ−１０１に代えてＥＭＰ−１０２を用いた以外同様にしてＥｍ−Ｂ１０２を得、Ｅｍ−Ｂ１０１と１０２の１：１の混合物を青感性乳剤として使用した。
【０１２８】
【化３】
2004219699.tif 000005
【０１２９】
（緑感性ハロゲン化銀乳剤の調製）
ＥＭＰ−１０１の調製において（Ａ液）及び（Ｂ液）、（Ｃ液）及び（Ｄ液）の添加時間を変更した以外は同様にして平均粒径０．４０μｍ、変動係数０．０８、塩化銀含有率９９．５％の単分散立方体乳剤（ＥＭＰ−１０３）を得た。
【０１３０】
上記ＥＭＰ−１０２に対し、下記化合物を用い５５℃にて最適に化学増感を行い、緑感性ハロゲン化銀乳剤（Ｅｍ−Ｇ１０１）を得た。
【０１３１】
チオ硫酸ナトリウム                        １．５ｍｇ／モルＡｇＸ
塩化金酸                                  １．０ｍｇ／モルＡｇＸ
安定剤  ＳＴＡＢ−１                  ３×１０−４モル／モルＡｇＸ
安定剤  ＳＴＡＢ−２                  ３×１０−４モル／モルＡｇＸ
安定剤  ＳＴＡＢ−３                  ３×１０−４モル／モルＡｇＸ
増感色素  ＧＳ−１                    ２×１０−４モル／モルＡｇＸ
増感色素  ＧＳ−２                    ２×１０−４モル／モルＡｇＸ
塩化ナトリウム                              ０．５ｇ／モルＡｇＸ
次いでＥＭＰ−１０３の調製において、（Ａ液）と（Ｂ液）の添加時間及び（Ｃ液）と（Ｄ液）の添加時間を変更した以外はＥＭＰ−１０３と同様にして平均粒径０．５０μｍ、変動係数０．０８、塩化銀含有率９９．５％の単分散立方体乳剤ＥＭＰ−１０４を得た。Ｅｍ−Ｇ１０１の調製においてＥＭＰ−１０３に代えてＥＭＰ−１０４を用いた以外同様にしてＥｍ−Ｇ１０２を得、Ｅｍ−Ｇ１０１と１０２の１：１の混合物を緑感性乳剤として使用した。
【０１３２】
【化４】
2004219699.tif 000006
【０１３３】
（赤感性ハロゲン化銀乳剤の調製）
前記ＥＭＰ−１０３に対し、下記化合物を用い６０℃にて最適に化学増感を行い、赤感性ハロゲン化銀乳剤（Ｅｍ−Ｒ１０１）を得た。
【０１３４】
チオ硫酸ナトリウム                        １．８ｍｇ／モルＡｇＸ
塩化金酸                                  ２．０ｍｇ／モルＡｇＸ
安定剤  ＳＴＡＢ−１                  ２×１０−４モル／モルＡｇＸ
安定剤  ＳＴＡＢ−２                  ２×１０−４モル／モルＡｇＸ
安定剤  ＳＴＡＢ−３                  ２×１０−４モル／モルＡｇＸ
安定剤  ＳＴＡＢ−４                  １×１０−４モル／モルＡｇＸ
増感色素  ＲＳ−１                    １×１０−４モル／モルＡｇＸ
増感色素  ＲＳ−２                    １×１０−４モル／モルＡｇＸ
強色増感剤  ＳＳ−１                  ２×１０−４モル／モルＡｇＸ
次に（Ｅｍ−Ｒ１０１）の調製において下記化合物を用いて６０℃にて最適に化学増感を行い、赤感性ハロゲン化銀乳剤（Ｅｍ−Ｒ１０２）を得た。
【０１３５】
チオ硫酸ナトリウム                        １．８ｍｇ／モルＡｇＸ
塩化金酸                                  ２．０ｍｇ／モルＡｇＸ
安定剤  ＳＴＡＢ−１                  ２×１０−４モル／モルＡｇＸ
安定剤  ＳＴＡＢ−２                  ２×１０−４モル／モルＡｇＸ
安定剤  ＳＴＡＢ−３                  ２×１０−４モル／モルＡｇＸ
安定剤  ＳＴＡＢ−４                  １×１０−４モル／モルＡｇＸ
増感色素  ＲＳ−１                    ２×１０−４モル／モルＡｇＸ
増感色素  ＲＳ−２                    ２×１０−４モル／モルＡｇＸ
強色増感剤  ＳＳ−１                  ２×１０−４モル／モルＡｇＸ
ＳＴＡＢ−１：１−フェニル−５−メルカプトテトラゾール
ＳＴＡＢ−２：１−（４−エトキシフェニル）−５−メルカプトテトラゾール
ＳＴＡＢ−３：１−（３−アセトアミドフェニル）−５−メルカプトテトラゾール
ＳＴＡＢ−４：ｐ−トルエンチオスルホン酸
【０１３６】
【化５】
2004219699.tif 000007
【０１３７】
Ｅｍ−Ｒ１０１とＥｍ−Ｒ１０２の１：１の混合物を赤感性乳剤として使用した。
【０１３８】
光源としてＢのＬＥＤを主走査方向に５個並べ露光のタイミングを少しづつ遅延させることによって同じ場所を５個のＬＥＤで露光できるように調整した。また、副走査方向にも２０個のＬＥＤを並べ隣接する２０画素分の露光が１度にできる露光ヘッドを準備した。Ｇ、Ｒも同様にＬＥＤを組み合わせて露光ヘッドを準備した。各ビームの径は約１０μｍで、この間隔でビームを配列し、副走査のピッチは約２００μｍとした。そして、網点を約１０μｍの直径のドットに分割し、このドットを白（Ｗ）、Ｙ、Ｍ、Ｃ、Ｂ、Ｇ、Ｒ、３Ｃ、Ｋ、Ｋ＋Ｙ（ＫとＹが重なった色。オーバープリント色と呼び、Ｋ＋Ｍ、Ｋ＋Ｂ、Ｋ＋３Ｃ等の組み合わせがある）の何れかの条件で露光することにより、ドットの集合体として網点を形成させるように設定した。
【０１３９】
試料１０１を用いて、露光量を適宜変更して、Ｂ、Ｇ、Ｒの各光源を強度を変更して発光させ、露光後下記の現像処理を行い、色彩計Ｘ−Ｒｉｔｅ  ５２８で測定しＣＩＥＬＡＢ色空間の座標、Ｌ＊、ａ＊、ｂ＊を求めた。こうして印刷物に近い色を再現する条件を求めた。
【０１４０】
2004219699.tif 000008
水を加えて全量を１リットルとし、タンク液はｐＨ＝１０．２に、補充液はｐＨ＝１０．５に調整する。
【０１４１】
漂白定着液タンク液及び補充液
ジエチレントリアミン五酢酸第二鉄アンモニウム２水塩          ６５ｇ
ジエチレントリアミン五酢酸                                    ３ｇ
チオ硫酸アンモニウム（７０％水溶液）                    １００ｍｌ
２−アミノ−５−メルカプト−１，３，４−チアジアゾール    ２．０ｇ
亜硫酸アンモニウム（４０％水溶液）                    ２７．５ｍｌ
水を加えて全量を１リットルとし、炭酸カリウムまたは氷酢酸でｐＨ＝５．０に調整する。
【０１４２】
安定化液タンク液及び補充液
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
硫酸亜鉛                                                  ０．５ｇ
硫酸マグネシウム・７水塩                                  ０．２ｇ
ＰＶＰ（ポリビニルピロリドン）                            １．０ｇ
アンモニア水（水酸化アンモニウム２５％水溶液）            ２．５ｇ
ニトリロ三酢酸・三ナトリウム塩                            １．５ｇ
水を加えて全量を１リットルとし、硫酸またはアンモニア水でｐＨ＝７．５に調整する。
【０１４３】
次に、ＪＩＳ  Ｘ９２０１−１９９５  高精細カラーディジタル標準画像に記載された自然画像（Ｎ１：ポートレート、Ｎ３：果物かご、Ｎ４：ワインと食器、Ｎ７：ミュージシャン）を組み合わせた画像と、Ｙ、Ｍ、Ｃ、Ｋ及びこれらの５０％の網のパッチを組み合わせた画像データを作成しこれを用いて面積階調画像を形成した。
【０１４４】
上記画像データにより、アート紙Ａ、Ｂ、Ｃ、コート紙Ａ、Ｂ、Ｃ、上質紙Ａ、Ｂ、Ｃの９種類の紙を用いて印刷物を作成し、墨、Ｂの網％１００％の部分の色調を色彩計Ｘ−Ｒｉｔｅ  ５２８で測定しＣＩＥＬＡＢ色空間の座標、Ｌ＊、ａ＊、ｂ＊を求めた。結果を表２に示した。この画像を印刷物と比較して目視評価を行うと、ニュートラルグレーがやや赤味に再現されてしまうことが分かったので、各色の出力条件を変更して画像を出力し、最適な再現が得られる条件を調べた。この結果、特にＢと３Ｃの色調を調整した場合の効果が大きいことが分かったため、どのような補正を行うことにより適正な再現が得られるかを調べた。主観評価は１０人の被験者が個々に下記の主観評価に基づいて肌色再現性と全体の色調バランスに鑑みて評価を行い、１０人の平均値を評価結果とした。
【０１４５】
〈再現性評価指標〉
５：プルーフとしての肌色再現性に非常に優れており全体の色調バランスも優れている。
【０１４６】
４：十分な肌色再現性を有しており、全体の色調バランスもよく、プルーフとして使用できる。
【０１４７】
３：肌色再現性は印刷物とは若干の差異は有るが、仕上がりを十分にイメージできるプルーフである。
【０１４８】
２：肌色の色調及び質感に違いが認められ、印刷仕上がりに対して若干の予測が必要である。
【０１４９】
１：一見して肌色の色調の違いが分かり、印刷に対するプルーフとしては問題がある。
【０１５０】
Ｂの色調を変化させた結果を表３（アート紙Ａ、アート紙Ｂ、コート紙Ａ、コート紙Ｂ、上質紙Ａ、上質紙Ｂ）に示した。
【０１５１】
【表２】
2004219699.tif 000009
【０１５２】
【表３】
2004219699.tif 000010
【０１５３】
上記結果のとおり、本発明の条件を満たして作製された画像は、仕上がりを十分にイメージできる実用的なプルーフとして優れた再現性が得られ、特に、ポートレートにおける女性の肌色、ミュージシャンにおける３人の女性の肌色、ブルー系の画像に優れた再現性を示し、実用性の高い優れたプルーフとして、校正刷りに置き換えることができるプルーフが得られた。アート紙Ａの（ａ＊ｂ２−ａ＊ｂ１）＝３．５の目視評価結果で分かるように、より好ましい領域である座標６ｂから座標１０ｂを結ぶ領域内に調整されたプルーフは目視評価でも高い評価が得られていることが分かる。同様に、コート紙及び上質紙でもより好ましい領域である座標６ｂから座標１０ｂを結ぶ領域内に調整されたプルーフは高い目視再現性が得られた。本発明の効果はアート紙系及びコート紙系のような全体的に高濃度の印刷物をターゲットにした試料でも見られるが、上質紙系のような全体的に低濃度の印刷物をターゲットにした試料ではより高い効果が見られた。
【０１５４】
また、アート紙Ｃ、コート紙Ｃ、上質紙Ｃについても評価を行い、同様な結果を得た。
【０１５５】
実施例２
実施例１で作製した試料１０１を用い、Ｂの色調に変えて３Ｃ（３色墨）の色調を調整した以外同様にして実施例１と同様の評価を行った。印刷物の測定結果を表４に、プルーフ画像の評価結果を表５（アート紙Ａ、アート紙Ｂ、コート紙Ａ、コート紙Ｂ、上質紙Ａ、上質紙Ｂ）に示した。
【０１５６】
【表４】
2004219699.tif 000011
【０１５７】
【表５】
2004219699.tif 000012
【０１５８】
上記結果のとおり、本発明の条件を満たして作製された画像は、仕上がりを十分にイメージできる実用的なプルーフとして優れた再現性が得られ、特に、ポートレートにおける女性の背景色、ミュージシャンにおける３人の女性の背景色、及びワインと食器の色のようなグレー系の画像に優れた再現性を示し、実用性の高い優れたプルーフとして、校正刷りに置き換えることができるプルーフが得られた。アート紙Ａの（ａ＊ｎ２−ａ＊ｎ１）＝１．９の目視評価結果で分かるように、より好ましい領域である座標６ｎから座標１０ｎを結ぶ領域内に調整されたプルーフは目視評価でも高い評価が得られていることが分かる。同様に、コート紙及び上質紙でもより好ましい領域である座標６ｎから座標１０ｎを結ぶ領域内に調整されたプルーフは高い目視再現性が得られた。本発明の効果はアート紙系及びコート紙系のような全体的に高濃度の印刷物をターゲットにした試料でも見られるが、上質紙系のような全体的に低濃度の印刷物をターゲットにした試料ではより高い効果が見られた。
【０１５９】
また、アート紙Ｃ、コート紙Ｃ、上質紙Ｃについても評価を行い、同様な結果を得た。
【０１６０】
更に、Ｂと３Ｃの両方について同様の色調調整を行ってプルーフ画像の評価を行った結果、優れた再現性を示すことが確かめられた。
【０１６１】
【発明の効果】
本発明により、肌色とニュートラルグレーの再現が両立し、目視での画像再現も優れ、校正刷りに置き換えることが可能なプルーフ画像を得るための、面積階調画像形成方法を提供することができた。